(57)【要約】【課題】本開示は、負極活物質としてＳｉ系活物質を用いた全固体電池であって、負極層のエネルギー密度を良好に維持しつつ、充電中の負極層の体積膨張を抑えることが可能な全固体電池を提供することを主目的とする。【解決手段】本開示は、負極集電体、負極層、固体電解質層、正極層および正極集電体が、この順で配置された全固体電池であって、上記負極層は、上記固体電解質層側から順にＡ層およびＢ層を有し、上記Ａ層は、炭素系活物質を含み、上記Ｂ層は、Ｓｉ合金系活物質を含み、上記Ｂ層に含まれるＳｉ合金系活物質に対する、上記Ａ層に含まれる炭素系活物質の重量比（Ｃ／Ｓｉ重量比）は、０．１８以上０．４３以下である、全固体電池を提供する。【選択図】図２
2019160407.tif 000002
【特許請求の範囲】
【請求項１】
負極集電体、負極層、固体電解質層、正極層および正極集電体が、この順で配置された全固体電池であって、
前記負極層は、前記固体電解質層側から順にＡ層およびＢ層を有し、
前記Ａ層は、炭素系活物質を含み、
前記Ｂ層は、Ｓｉ系活物質を含み、
前記Ｂ層に含まれるＳｉ系活物質に対する、前記Ａ層に含まれる炭素系活物質の重量比（Ｃ／Ｓｉ重量比）は、０．１８以上０．４３以下である、全固体電池。
【発明の詳細な説明】
【技術分野】
【０００１】
本開示は、全固体電池に関する。
【背景技術】
【０００２】
全固体電池は、正極層および負極層の間に固体電解質層を有する電池である。例えば、特許文献１には、Ｓｉを含む負極活物質微粒子と、黒鉛等の導電性微粒子とを含む無機固体電解質微粒子を用いた負極合材が開示されている。この技術は、エネルギー密度およびサイクル特性が高い全固体リチウム電池を提供することを目的としている。
【０００３】
特許文献２には、活物質として炭素粒子を含有する下層と、活物質としてＬｉと合金を形成し得る金属を含有する上層とが積層された非水系二次電池用負極が開示されている。この技術は、高容量で長寿命な非水系二次電池用負極を提供することを目的としている。また、特許文献３には、シリコンを含む活物質の粒子を含む活物質層を備え、粒子の表面の少なくとも一部が金属材料の層で被覆されていると共に、該粒子どうしの間に空隙が形成された非水電解液二次電池用負極であって、最表面に炭素材料の粒子を含む層を有する非水電解液二次電池用負極が開示されている。この技術は、負極全体の電子伝導性が向上し、充放電効率やサイクル特性が向上し得る非水系電解液二次電池用負極を提供することを目的としている。さらに、特許文献４には、黒鉛層および非晶質シリコン層を含む活物質と、集電体とを備えたリチウム２次電池用電極が開示されている。この技術は、充放電を繰り返した際に充放電容量の低下をより抑制することのできるリチウム２次電池用電極を提供することを目的としている。さらにまた、特許文献５には、Ｓｉ等の合金系負極活物質粒子、分散媒、固体電解質、導電助剤を含む負極活物質層用ペーストを用いて形成された負極活物質層が開示されている。この技術は、サイクル特性の向上した全固体電池システムを提供することを目的としている。
【先行技術文献】
【特許文献】
【０００４】
【特許文献１】特開２０１４−１９２０９３号公報
【特許文献２】特開２００７−１７９８６４号公報
【特許文献３】特開２００８−２７７１５６号公報
【特許文献４】特開２００９−１１７１６５号公報
【特許文献５】特開２０１７−０５９５３４号公報
【発明の概要】
【発明が解決しようとする課題】
【０００５】
全固体電池は、負極層に含まれる負極活物質としてＳｉ系活物質を用い、Ｓｉ系活物質の充填率を高めることで、負極層の高エネルギー密度化を達成することができる。一方、Ｓｉ系活物質は、充電中の体積膨張が大きく、負極層が膨張しやすい。例えば、外装体を用いて外部拘束を行うことで電池の膨張を抑制することができるが、負極層の膨張が大きいときには外装体が大型化してしまうため、電池全体としてのエネルギー密度が低下してしまう。本開示は、上記実情に鑑みてなされたものであり、負極活物質としてＳｉ系活物質を用いた全固体電池であって、負極層のエネルギー密度を良好に維持しつつ、充電中の負極層の体積膨張を抑えることが可能な全固体電池を提供することを主目的とする。
【課題を解決するための手段】
【０００６】
上記課題を達成するために、本開示においては、負極集電体、負極層、固体電解質層、正極層および正極集電体が、この順で配置された全固体電池であって、上記負極層は、上記固体電解質層側から順にＡ層およびＢ層を有し、上記Ａ層は、炭素系活物質を含み、上記Ｂ層は、Ｓｉ合金系活物質を含み、上記Ｂ層に含まれるＳｉ合金系活物質に対する、上記Ａ層に含まれる炭素系活物質の重量比（Ｃ／Ｓｉ重量比）は、０．１８以上０．４３以下である、全固体電池を提供する。
【０００７】
本開示によれば、負極層がＡ層およびＢ層を有することにより、負極層のエネルギー密度を良好に維持しつつ、充電中の負極層の体積膨張を抑えることが全固体電池を提供することができる。
【発明の効果】
【０００８】
本開示の全固体電池は、負極層のエネルギー密度を良好に維持しつつ、充電中の負極層の体積膨張を抑えることできるという効果を奏する。
【図面の簡単な説明】
【０００９】
【図１】本開示の全固体電池の一例を示す概略断面図である。
【図２】本開示における負極層を説明するための説明図である。
【図３】実施例１および比較例１〜３で得られた全固体電池の負極のエネルギー密度および拘束圧増加量の結果を示すグラフである。
【図４】実施例１、２および比較例２、４、５で得られた全固体電池の、Ｃ／Ｓｉ重量比に対する負極のエネルギー密度および拘束圧増加量の結果を示すグラフである。
【図５】実施例１、３、４および比較例２で得られた全固体電池の、Ａ層中の炭素系活物質の変形性に対する負極のエネルギー密度および拘束圧増加量の結果を示すグラフである。
【発明を実施するための形態】
【００１０】
以下、本開示の全固体電池について、詳細に説明する。
【００１１】
本開示の全固体電池は、負極集電体、負極層、固体電解質層、正極層および正極集電体が、この順で配置された全固体電池であって、上記負極層は、上記固体電解質層側から順にＡ層およびＢ層を有し、上記Ａ層は、炭素系活物質を含み、上記Ｂ層は、Ｓｉ合金系活物質を含み、上記Ｂ層に含まれるＳｉ合金系活物質に対する、上記Ａ層に含まれる炭素系活物質の重量比（Ｃ／Ｓｉ重量比）は、０．１８以上０．４３以下である、電池である。
【００１２】
本開示の全固体電池について、図面を参照して説明する。図１は、本開示の全固体電池の一例を示す概略断面図である。図１に例示する全固体電池１０は、負極集電体１、負極層２、固体電解質層３、正極層４、正極集電体５が、この順で配置された構成を有する。また、図１の全固体電池１０は、上述した部材が電池ケース６に収納された例を示している。図２は、本開示における負極層を説明するための概略断面図である。図２に例示する負極層２は、固体電解質層３側から順にＡ層２ＡおよびＢ層２Ｂを有し、Ａ層２Ａは、炭素系活物質を含み、Ｂ層２Ｂは、Ｓｉ系活物質を含み、Ｂ層２Ｂに含まれるＳｉ系活物質に対する、Ａ層２Ａに含まれる炭素系活物質の重量比（Ｃ／Ｓｉ重量比）は、０．１８以上０．４３以下である。
【００１３】
本開示によれば、負極層がＡ層およびＢ層を有することにより、負極層のエネルギー密度を良好に維持しつつ、充電中の負極層の体積膨張を抑えることが全固体電池を提供することができる。具体的な理由については、次のようなことが推測される。
【００１４】
上述したように、全固体電池は、負極層に含まれる負極活物質としてＳｉ系活物質を用い、Ｓｉ系活物質の充填率を高めることで、負極層の高エネルギー密度化を達成することができる。一方、Ｓｉ系活物質は、他の活物質に比べて、リチウムイオンの挿入脱離反応による体積変化が３〜４倍と非常に大きいという特徴がある。また、Ｓｉ系活物質は、高充填化すると、充電中の体積膨張が大きくなる傾向にある。したがって、負極層に含まれる負極活物質としてＳｉ系活物質を用いた場合には、Ｓｉ系活物質の体積膨張を負極層内で吸収することができず、結果として負極層が膨張しやすい。負極層が膨張してしまうと、負極層に割れが生じる場合があり、この場合、負極層と固体電解質層との間でのイオンパスや電子パスの経路が切れてしまうおそれがある。いわゆる、パス切れが発生するおそれがある。例えば、外装体を用いて外部拘束を行うことで電池の膨張を抑制することができるが、負極層の膨張が大きいときには外装体が大型化してしまうため、電池全体としてのエネルギー密度が低下してしまう。
【００１５】
これに対し、本開示によれば、負極集電体、負極層、固体電解質層、正極層および正極集電体が、この順で配置された全固体電池であって、上記負極層は、上記固体電解質層側から順にＡ層およびＢ層を有し、上記Ａ層は、炭素系活物質を含み、上記Ｂ層は、Ｓｉ合金系活物質を含み、上記Ｂ層に含まれるＳｉ合金系活物質に対する、上記Ａ層に含まれる炭素系活物質の重量比（Ｃ／Ｓｉ重量比）は、０．１８以上０．４３以下である、全固体電池を提供することにより、上記課題を解決することできる。このような理由としては、以下のことが考えられる。すなわち、負極層がＳｉ系活物質を有する層（Ｂ層）の他に、Ｓｉ系活物質よりも柔らかい炭素系活物質を有する層（Ａ層）を有することにより、Ｂ層中のＳｉ系活物質が体積膨張した場合であっても、Ａ層中の炭素系活物質がクッション材として機能する。そのため、負極層としての体積膨張を緩和することができると考えられる。また、負極層としての体積膨張が緩和された場合には、外装体を小型化（軽装化）することができるため、電池全体としてのエネルギー密度の低下を抑制することができると考えられる。さらに、負極層におけるＡ層が固体電解質層側に配置され、Ｂ層が負極層側に配置されていることにより、Ｓｉ系活物質を含むＢ層のみを高圧プレスして形成することができる。したがって、Ｂ層中のＳｉ系活物質を高充填化することができ、電極の高エネルギー密度化を図ることができると考えられる。
【００１６】
１．負極層
負極層は、負極集電体と固体電解質層との間に配置される層である。また、負極層は、固体電解質層側から順に、Ａ層およびＢ層を有する。
【００１７】
負極層は、Ａ層およびＢ層の２層を有する。負極層はＡ層およびＢ層のみを有する２層構造であってもよく、Ａ層およびＢ層以外のその他の層を有する３層以上の多層構造であってもよい。負極層を構成するＡ層およびＢ層は、固体電解質層側からＡ層およびＢ層がこの順で積層されていればよいが、Ａ層およびＢ層が直接接触して積層されていることが好ましい。本開示の効果を十分に得ることができるからである。
【００１８】
以下、負極層を構成するＡ層およびＢ層について説明する。
【００１９】
（１）Ａ層
Ａ層は、後述するＢ層の固体電解質層側に配置される層である。また、Ａ層は、炭素系活物質を含む。
【００２０】
炭素系活物質は、リチウムイオンの挿入脱離反応により充放電を行う活物質である。また、例えば後述するＢ層に含まれるＳｉ系活物質が、リチウムイオンの挿入反応により体積膨張した際に、Ａ層に含まれる炭素系活物質がクッション材として機能し、Ｓｉ系活物質の体積膨張による影響を低減することができる。
【００２１】
炭素系活物質は、後述するＳｉ系活物質が膨張収縮した際に生じる応力を緩和することができる程度の変形性（軟らかさ、クッション性）を有することが好ましい。ここで、炭素系活物質のクッション性とは、例えば、後述するＢ層に含まれるＳｉ系活物質が、リチウムイオンの挿入反応により体積膨張した際に、Ｓｉ系活物質の当該体積膨張を吸収・緩和する性質をいう。炭素系活物質の変形性は、例えば、炭素系活物質の単粒子に対し、プレス成形圧相当の荷重を印加し、その後、荷重を除荷して粒子を復元し、再度同じ荷重を印加した際の炭素系活物質の変形量を測定することにより算出することができる。測定には、ドライルーム内に設置した微小圧縮試験機（島津製作所、ＭＣＴ-２１０）を用いることができる。具体的に、炭素系活物質の単粒子に対する荷重をＦ（Ｎ）、荷重を印加した際の炭素系活物質の変形量をΔｘ（ｍ）としたときに、測定温度２５℃の条件下で、Δｘ／Ｆの値が所定の範囲内であることが好ましい。炭素系活物質の変形量は、例えば、５．０×１０−７ｍ／Ｎ以上であり、８．３×１０−７ｍ／Ｎ以上であることが好ましく、１．７×１０−６ｍ／Ｎ以上であることが好ましい。一方、炭素系活物質の変形量は、例えば、５．０×１０−６ｍ／Ｎ以下であり、４．０×１０−６ｍ／Ｎ以下であることが好ましい。炭素系活物質の変形量は、例えば、コアとなる炭素材料の表面への非晶質炭素の被覆量により調整することができる。Ａ層に含まれる全ての炭素系活物質中の非晶質炭素量は、例えば０ｗｔ％であってもよく、０ｗｔ％より大きくてもよく、６ｗｔ％以上であってもよい。一方、Ａ層に含まれる全ての炭素系活物質中の非晶質炭素量は、例えば６０ｗｔ％以下であり、４０ｗｔ％以下であってもよく、２０ｗｔ％以下であってもよい。なお、非晶質炭素の被覆方法としては、一般的に周知の方法と同様とすることができるため、ここでの記載は省略する。
【００２２】
炭素系活物質は、例えば、上述のようなクッション性を有する活物質が好ましい。このような炭素系活物質としては、例えば、天然黒鉛（グラファイト）およびその改良体、人造黒鉛（例えばＭＣＭＢ）、難黒鉛化材料（ハードカーボン）、易黒鉛化性材料（ソフトカーボン）等が挙げら、中でもグラファイトを用いることが好ましい。結晶性が高く、理論容量も比較的高いからである。
【００２３】
Ａ層に含まれる活物質は、１種のみであってもよく、２種以上であってもよい。Ａ層に含まれる活物質が２種以上である場合には、炭素系活物質以外の活物質を有していてもよいが、Ａ層中の全ての活物質の中で、炭素系活物質の量が最も多いことが好ましい。炭素系活物質以外の活物質としては、一般的な負極活物質が挙げられ、例えばＩｎ、Ａｌ等の金属活物質が挙げられる。
【００２４】
炭素系活物質の形状は、例えば、真球状、楕円球状等の粒子形状、薄膜形状が挙げられ、中でも粒子形状であることが好ましい。また、炭素系活物質が粒子形状である場合、その平均粒径（Ｄ５０）は、例えば０．１μｍ以上であり、１μｍ以上であってもよい。一方、炭素系活物質が粒子形状である場合の平均粒径は、例えば、１００μｍ以下でり、５０μｍ以下であってもよい。なお、炭素系活物質の平均粒径は、例えば、走査型電子顕微鏡（ＳＥＭ）により観察される粒径を測定して、平均することにより求めることができる。
【００２５】
Ａ層中の炭素系活物質の含有量は、例えば後述するＢ層に含まれるＳｉ系活物質が、リチウムイオンの挿入反応により体積膨張した際に、Ａ層がクッション材としての機能を発揮することができる程度の含有量であることが好ましく、炭素系活物質の種類等に応じて適宜調整することができる。具体的には、Ｂ層に含まれるＳｉ系活物質に対する、Ａ層に含まれる炭素系活物質の重量比（Ｃ／Ｓｉ重量比）が、０．１８以上０．４３以下となる。本開示においては、上記Ｃ／Ｓｉ重量比が、例えば、０．２５以上であり、０．３０以上であってもよく、０．３５以上であってもよい。上記Ｃ／Ｓｉ重量比が、上述した範囲であることにより、負極層の膨張を抑制することができる。したがって、仮に、外装体を用いて外部拘束を行うことで電池の膨張を抑制する場合であっても、従来のような大型の外装体ではなく、小型の外装体を用いることが可能となり、結果として、電池全体としてのエネルギー密度の低下を抑制することが可能となる。
【００２６】
Ａ層の充填率は、負極層中でのパス切れを抑制することができる程度であることが好ましく、後述するＢ層の充填率よりも低いことが好ましい。具体的には、Ｂ層の充填率とＡ層の充填率との差が、例えば０．５％以上であり、３．０％以上であってもよく、５．０％以上であってもよい。また、Ａ層の充填率は、例えば、８０％以上であり、８５％以上であってもよい。一方、Ａ層の充填率は、例えば、９５％以下であり、９０％以下であってもよい。なお、Ａ層の充填率は、以下の式により求めることができる。
（充填率）＝（Ａ層が密である場合の理論上の体積）／（Ａ層の実際の体積）×１００
また、Ａ層が密である場合の理論上の体積は、活物質の質量を、活物質の比重で除することにより求めることができる。
【００２７】
Ａ層は、通常、固体電解質を含有する。固体電解質としては、リチウムイオン伝導性を有するものであればよく、例えば、硫化物固体電解質、酸化物固体電解質、窒化物固体電解質、ハロゲン化物固体電解質等の無機固体電解質が挙げられる。本開示においては、中でも、硫化物固体電解質または酸化物固体電解質を用いることが好ましく、硫化物固体電解質を用いることがより好ましい。硫化物固体電解質は、イオン伝導性が高い点で好ましく、酸化物固体電解質は化学的安定性が高い点で好ましい。なお、ハロゲン化物固体電解質とは、ハロゲンを含有する無機固体電解質をいう。
【００２８】
硫化物固体電解質としては、例えば、Ｌｉ２Ｓ−Ｐ２Ｓ５、Ｌｉ２Ｓ−Ｐ２Ｓ５−ＬｉＩ、Ｌｉ２Ｓ−Ｐ２Ｓ５−ＬｉＩ−ＬｉＢｒ、Ｌｉ２Ｓ−Ｐ２Ｓ５−Ｌｉ２Ｏ、Ｌｉ２Ｓ−Ｐ２Ｓ５−Ｌｉ２Ｏ−ＬｉＩ、Ｌｉ２Ｓ−ＳｉＳ２、Ｌｉ２Ｓ―ＳｉＳ２−ＬｉＩ、Ｌｉ２Ｓ−ＳｉＳ２−ＬｉＢｒ、Ｌｉ２Ｓ−ＳｉＳ２−ＬｉＣｌ、Ｌｉ２Ｓ−ＳｉＳ２−Ｂ２Ｓ３−ＬｉＩ、Ｌｉ２Ｓ−ＳｉＳ２−Ｐ２Ｓ５−ＬｉＩ、Ｌｉ２Ｓ−Ｂ２Ｓ３、Ｌｉ２Ｓ−Ｐ２Ｓ５−ＺｍＳｎ（ただし、ｍ、ｎは正の数。Ｚは、Ｇｅ、Ｚｎ、Ｇａのいずれか。）、Ｌｉ２Ｓ−ＧｅＳ２、Ｌｉ２Ｓ−ＳｉＳ２−Ｌｉ３ＰＯ４、Ｌｉ２Ｓ−ＳｉＳ２−ＬｉｘＭＯｙ（ただし、ｘ、ｙは正の数。Ｍは、Ｐ、Ｓｉ、Ｇｅ、Ｂ、Ａｌ、Ｇａ、Ｉｎのいずれか。）等を挙げることができる。なお、上記「Ｌｉ２Ｓ−Ｐ２Ｓ５」の記載は、Ｌｉ２ＳおよびＰ２Ｓ５を含む原料組成物を用いてなる硫化物固体電解質を意味し、他の記載についても同様である。
【００２９】
硫化物固体電解質は、硫化物ガラスであってもよく、結晶化硫化物ガラスであってもよく、固相法により得られる結晶質材料であってもよい。なお、硫化物ガラスは、例えば原料組成物に対してメカニカルミリング（ボールミル等）を行うことにより得ることができる。また、結晶化硫化物ガラスは、例えば硫化物ガラスを結晶化温度以上の温度で熱処理を行うことにより得ることができる。また、硫化物固体電解質の常温におけるリチウムイオン伝導度は、例えば、１×１０−５Ｓ／ｃｍ以上であることが好ましく、１×１０−４Ｓ／ｃｍ以上であることがより好ましい。
【００３０】
酸化物固体電解質としては、例えば、ＮＡＳＩＣＯＮ型構造を有する化合物等を挙げることができる。ＮＡＳＩＣＯＮ型構造を有する化合物の一例としては、一般式Ｌｉ１＋ｘＡｌｘＧｅ２−ｘ（ＰＯ４）３（０≦ｘ≦２）で表される化合物が挙げられる。中でも上記酸化物固体電解質は、Ｌｉ１．５Ａｌ０．５Ｇｅ１．５（ＰＯ４）３であることが好ましい。また、ＮＡＳＩＣＯＮ型構造を有する化合物の他の例としては、例えば、一般式Ｌｉ１＋ｘＡｌｘＴｉ２−ｘ（ＰＯ４）３（０≦ｘ≦２）で表される化合物が挙げられる。中でも上記酸化物固体電解質は、Ｌｉ１．５Ａｌ０．５Ｔｉ１．５（ＰＯ４）３であることが好ましい。また、酸化物固体電解質の他の例としては、例えば、ＬｉＬａＴｉＯ（例えば、Ｌｉ０．３４Ｌａ０．５１ＴｉＯ３）、ＬｉＰＯＮ（例えば、Ｌｉ２．９ＰＯ３．３Ｎ０．４６）、ＬｉＬａＺｒＯ（例えば、Ｌｉ７Ｌａ３Ｚｒ２Ｏ１２）等が挙げられる。
【００３１】
固体電解質の形状としては、例えば粒子状、薄膜状等を挙げることができる。固体電解質の平均粒径（Ｄ５０）は、例えば１ｎｍ以上であり、１０ｎｍ以上であってもよい。一方、固体電解質の平均粒径（Ｄ５０）は、例えば１００μｍ以下であり、３０μｍ以下である。
【００３２】
Ａ層における固体電解質の含有量は、特に限定されるものではないが、例えば、１０重量％以上９０重量％以下であることが好ましい。
【００３３】
Ａ層は、必要に応じて、結着材および導電化材を有していてもよい。Ａ層が導電化材を有することにより、電子伝導性が向上する。結着材としては、例えば、ポリイミド、ポリアミドイミド、ポリアクリル酸等が挙げられる。また、導電化材としては、例えば、例えば、メソカーボンマイクロビーズ（ＭＣＭＢ）、アセチレンブラック、ケッチェンブラック、カーボンブラック、コークス、炭素繊維、気相成長カーボン、黒鉛等の炭素材料等が挙げられる。
【００３４】
（２）Ｂ層
Ｂ層は、上述したＡ層の固体電解質層とは反対の面側に配置される層である。また、Ｂ層は、Ｓｉ系活物質を含む。
【００３５】
Ｓｉ系活物質は、上述した炭素系活物質よりも充放電電位（リチウムイオンの挿入脱離電位）が貴であってもよく卑であってもよいが、炭素系活物質よりも充放電電位が貴であることが好ましい。Ｓｉ系活物質の充放電位が炭素系活物質よりも貴であることにより、充電初期においてＳｉ系活物質へのリチウムイオン挿入脱離反応が、炭素系活物質へのリチウムイオン挿入脱離反応よりも先に起こる。このため、Ｓｉ系活物質は体積が膨張した状態となるが、上述した炭素系活物質により上記膨張が緩和されるため、負極層内において効果的に自己拘束力が掛かった状態にすることができる。なお、Ｓｉ系活物質が炭素系活物質よりも充放電電位が貴であることは、例えば、サイクリックボルタンメトリ−法による測定を行うことにより確認することができる。
【００３６】
Ｓｉ系活物質は、リチウムと合金化反応を起こす活物質である。Ｓｉ系活物質は、少なくともＳｉ元素を含む活物質であり、Ｓｉ元素の単体であってもよく、Ｓｉ元素を含む合金であってもよい。上記Ｓｉ元素を含む合金は、Ｓｉ元素以外に、例えば、鉄、コバルト、ニッケル、チタンおよびクロム等の元素を含むことが好ましい。また、上記Ｓｉ元素を含む合金は、Ｓｉ元素を主成分として含有することが好ましい。
【００３７】
Ｂ層に含まれる活物質は、１種のみであってもよく、２種以上であってもよい。Ｂ層に含まれる活物質が２種以上である場合には、Ｓｉ系活物質以外の活物質を有していてもよいが、Ｂ層中の全ての活物質の中で、Ｓｉ系活物質の量が最も多いことが好ましい。Ｓｉ系活物質以外の活物質としては、一般的な負極活物質が挙げられ、例えばＩｎ、Ａｌ等の金属活物質、およびメソカーボンマイクロビーズ（ＭＣＭＢ）、高配向性グラファイト（ＨＯＰＧ）、ハードカーボン、ソフトカーボン等のカーボン活物質等が挙げられる。
【００３８】
Ｓｉ系活物質の形状としては、例えば、真球状、楕円球状等の粒子形状、針状、薄膜状等を挙げることができ、中でも粒子形状であることが好ましい。また、Ｓｉ系活物質が粒子形状である場合、その平均粒径（Ｄ５０）は、例えば、５ｎｍ以上であり、５０ｎｍ以上であってもよい。一方、Ｓｉ系活物質が粒子形状であるときの平均粒径（Ｄ５０）は、例えば、５０μｍ以下である。なお、Ｓｉ系活物質の平均粒径は、例えば、走査型電子顕微鏡（ＳＥＭ）により観察される粒径を測定して、平均することにより求めることができる。
【００３９】
Ｂ層中のＳｉ系活物質の含有量は、Ｂ層に含まれるＳｉ系活物質に対する、Ａ層に含まれる炭素系活物質の重量比（Ｃ／Ｓｉ重量比）が、０．１８以上０．４３以下を達成することができればよく、上述したＡ層中の炭素系活物質の含有量に応じて適宜変更することができる。したがって、Ｂ層中のＳｉ系活物質の含有量についての詳細な説明は省略する。
【００４０】
Ｂ層の充填率は、負極層中でのパス切れを抑制することができる程度であることが好ましく、負極層の高エネルギー密度化を達成するといった観点から、より高いことが好ましい。例えば、上述したＡ層の充填率よりも、Ｂ層の充填率が高いことが好ましい。具体的なＢ層の充填率は、例えば、８５％以上であり、９０％以上であってもよい。一方、Ｂ層の充填率は、例えば、９５％以下である。なお、Ｂ層の充填率は、以下の式により求めることができる。
（充填率）＝（Ｂ層が密である場合の理論上の体積）／（Ｂ層の実際の体積）×１００
また、Ｂ層が密である場合の理論上の体積は、活物質の質量を、活物質の比重で除することにより求めることができる。
【００４１】
Ｂ層の充填率をＡ層の充填率よりも高める方法としては、例えば、以下のような方法が挙げられる。すなわち、負極集電体の一方の面に、Ｂ層を形成するためのＢ層形成用組成物を塗布・乾燥させてＢ層を形成するＢ層形成工程、負極集電体およびＢ層の積層体を厚み方向に加圧するプレス工程、Ｂ層の負極集電体とは反対側の面にＡ層を形成するためのＡ層形成用組成物を塗布・乾燥させてＡ層を形成するＡ層形成工程を、この順で有する方法が挙げられる。
【００４２】
Ｂ層は、通常、固体電解質を含有する。なお、固体電解質については、上記「（１）Ａ層」の項に記載した内容と同様とすることができるため、ここでの記載は省略する。
【００４３】
Ｂ層は、必要に応じて、結着材および導電化材を有していてもよい。なお、結着材および導電化材については、上記「（１）Ａ層」の項に記載した内容と同様とすることができるため、ここでの記載は省略する。
【００４４】
（３）負極層
負極層に含まれる全ての活物質（負極活物質）の含有量は、容量の観点からはより多いことが好ましい。負極層に含まれる負極活物質の含有量は、例えば６０ｗｔ％以上であり、７０ｗｔ％以上であることが好ましい。一方、負極層に含まれる負極活物質の含有量は、例えば９９ｗｔ％以下であり、９５ｗｔ％以下であってもよい。
【００４５】
負極層の厚みは、全固体電池の構成によって大きく異なるが、例えば０．１μｍ以上１０００μｍ以下とすることができる。
【００４６】
負極層の形成方法としては、例えば、後述する実施例の方法が挙げられる。
【００４７】
２．正極層
正極層は、少なくとも正極活物質層を含む層である。正極層は、必要に応じて、固体電解質、結着材および導電化材の少なくとも一つを含んでいてもよい。
【００４８】
正極活物質としては、全固体電池の種類に応じて適宜選択され、例えば、酸化物活物質、硫化物活物質等が挙げられる。正極活物質としては、例えば、コバルト酸リチウム（ＬｉＣｏＯ２）、ニッケル酸リチウム（ＬｉＮｉＯ２）、ＬｉＮｉ１／３Ｃｏ１／３Ｍｎ１／３Ｏ２等の岩塩層状型活物質、マンガン酸リチウム（ＬｉＭｎ２Ｏ４）、Ｌｉ（Ｎｉ０．５Ｍｎ１．５）Ｏ４、Ｌｉ１＋ｘＭｎ２−ｘ−ｙＭｙＯ４（ＭがＡｌ、Ｍｇ、Ｃｏ、Ｆｅ、Ｎｉ、Ｚｎから選択される一種以上である。）等のスピネル型活物質、チタン酸リチウム（ＬｉｘＴｉＯｙ）、ＬｉＦｅＰＯ４、ＬｉＭｎＰＯ４、ＬｉＣｏＰＯ４、ＬｉＮｉＰＯ４等のオリビン型活物質等が挙げられる。
【００４９】
正極層に用いられる固体電解質、結着材および導電化材については、上述した「１．負極層」の項に記載した内容と同様とすることができるため、ここでの記載は省略する。
【００５０】
正極層の厚みは、例えば０．１μｍ以上１０００μｍ以下とすることができる。
【００５１】
正極層に含まれる正極活物質は、表面に被覆層が形成されていてもよい。正極活物質の表面に被覆層が形成されていることにより、正極活物質と固体電解質との反応を抑制することができ、出力特性に優れた電固体電池を得ることができる。被覆層の材料は、イオン伝導性を有し、かつ活物質や固体電解質と接触して流動せず、被覆層の形態を維持することが可能な材料であることが好ましい。被覆層の材料としては、例えば、ＬｉＮｂＯ３、Ｌｉ３ＰＯ４、Ｌｉ４Ｔｉ５Ｏ１２等が挙げられる。被覆層の厚みは、例えば０．１ｎｍ以上あり、１ｎｍ以上であってもよい。一方、被覆層の厚みは、例えば１００ｎｍ以下であり、２０ｎｍ以下であってもよい。正極活物質表面における被覆層の被覆率は、例えば５０％以上であり、８０％以上であってもよい。
【００５２】
３．固体電解質層
負極層および正極層の間に形成される。固体電解質層は、固体電解質を含有する層である。固体電解質層は、必要に応じて、結着材を含有していてもよい。
【００５３】
固体電解質層における固体電解質の含有量は、例えば、１０重量％以上であり、５０重量％以上であってもよい。一方、上記固体電解質の含有量は、例えば、１００重量％以下である。
【００５４】
固体電解質層に用いられる固体電解質および結着材については、上述した「１．負極層」の項に記載した内容と同様とすることができるため、ここでの記載は省略する。
【００５５】
固体電解質層の厚みは、例えば０．１μｍ以上１０００μｍ以下とすることができる。
【００５６】
４．負極集電体
負極集電体は、負極層の集電を行う機能を有する。負極集電体の材料としては、例えば、ＳＵＳ、銅、ニッケルおよびカーボン等が挙げられる。負極集電体の厚さや形状等については、全固体電池の用途等に応じて適宜選択することが好ましい。
【００５７】
５．正極集電体
正極集電体は、正極層の集電を行う機能を有するものである。正極集電体の材料としては、例えば、ＳＵＳ、アルミニウム、ニッケル、鉄、チタンおよびカーボン等が挙げられる。正極集電体の厚さや形状等については、全固体電池の用途等に応じて適宜選択することが好ましい。
【００５８】
６．拘束部材
拘束部材は、負極集電体、負極層、固体電解質層、正極層および正極集電体が、この順で積層した積層体に、積層方向の拘束圧力を与えることができればよく、全固体電池の拘束部材として使用可能な公知の拘束部材を用いることができる。例えば、積層体の両表面を挟む板状部と、２つの板状部を連結する棒状部と、棒状部に連結され、ねじ構造等により拘束圧力を調整する調整部を有する拘束部材が挙げられる。調整部によって、積層体に所望の拘束圧力を与えることができる。
【００５９】
拘束圧力は、特に限定されるものではないが、例えば、初回充電前に０．１ｔｏｎ／ｃｍ２以上であることが好ましく、１ｔｏｎ／ｃｍ２以上であってもよく、５ｔｏｎ／ｃｍ２以上であってもよい。拘束圧力を大きくすることで、各層の接触を良好にしやすいという利点があるためである。一方、拘束圧力は、例えば、１００ｔｏｎ／ｃｍ２以下であり、５０ｔｏｎ／ｃｍ２以下であってもよく、２０ｔｏｎ／ｃｍ２であってもよい。本開示においては、負極層の膨張を抑制することができるため、拘束圧力を比較的低くすることができ、拘束部材の小型化を図ることができる。
【００６０】
７．全固体電池
全固体電池は、一次電池であってもよく、二次電池であってもよいが、中でも二次電池であることが好ましい。繰り返し充放電でき、例えば車載用電池として有用だからである。全固体電池の形状としては、例えばコイン型、ラミネート型、円筒型および角型等が挙げられる。
【００６１】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【実施例】
【００６２】
以下に実施例を示して本開示をさらに具体的に説明する。
【００６３】
[実施例１]
＜固体電解質の合成＞
Ｌｉ２Ｓ（日本化学工業株式会社製）とＰ２Ｓ５（アルドリッチ社製）を出発原料として、Ｌｉ２Ｓを０．７６５６ｇ、Ｐ２Ｓ５を１．２３４４ｇ秤量し、メノウ乳鉢で５分混合し、その後、ヘプタンを４ｇ入れ、遊星型ボールミルを用い４０時間メカニカルミリングすることで、硫化物固体電解質を得た。
【００６４】
＜全固体電池の作製＞
以下のようにして、全固体電池を作製した。
【００６５】
（正極層形成用組成物の作製）
ＬｉＮｂＯ３（被覆層）でコーティングされたＬｉＮｉ１／３Ｃｏ１／３Ｍｎ１／３Ｏ２（正極活物質）１２．５ｍｇと、上記固体電解質３．５３ｍｇと、ＶＧＣＦ（導電化材、昭和電工株式会社製）０．４６０ｍｇとを秤量し、混合することで正極層形成用組成物を得た。
【００６６】
（Ｂ層形成用組成物の作製）
シリコン粉末（Ｓｉ系活物質）２．００ｍｇと、上記固体電解質１．５５ｍｇと、ＶＧＣＦ（導電化材、昭和電工株式会社製）０．１６ｍｇとを秤量した。次に、ＰＶＤＦを７５ｍｏｌ％含有するバインダを５ｗｔ％の濃度で有機溶媒に溶かし、溶かした状態で０．８ｍｇ混合したものを、Ｂ層形成用組成物とした。
【００６７】
（Ａ層形成用組成物の作製）
天然黒鉛（炭素系活物質）０．８６ｍｇ、上記固体電解質０．７０ｍｇを秤量し、上記バインダを０．６ｍｇ混合したものを、Ａ層形成用組成物とした。
【００６８】
（全固体電池の作製）
１ｃｍ２のセラミックス製の型に、上記Ｂ層形成用組成物を入れ、６ｔｏｎ／ｃｍ２でプレスしてＢ層を作製し、型かた取り出した。次に、同じく１ｃｍ２のセラミックス製の型に、上記固体電解質１５ｍｇを秤量し、１ｔｏｎ／ｃｍ２でプレスし固体電解質層を作製し、その一方の面に上記で作製したＡ層形成用組成物を入れ、１ｔｏｎ／ｃｍ２でプレスしてＡ層を作製した。次に、Ａ層の固体電解質層とは反対側の面に、上記Ｂ層を配置し、１ｔｏｎ／ｃｍ２で最終プレスをした。また、正極集電体にアルミニウム箔を用い、負極集電体に銅箔を用いた。このようにして、負極集電体、負極層、固体電解質層、正極層および正極集電体が、この順で配置された全固体電池を得た。なお、Ａ層に含まれる炭素性活物質と、Ｂ層に含まれるＳｉ系活物質との重量比（Ｃ／Ｓｉ重量比）は、０．１８となるように調整した。
【００６９】
[比較例１]
Ａ層を形成せず、Ｂ層のプレス圧を１ｔｏｎ／ｃｍ２としたこと以外は、実施例１と同様にして全固体電池を作製した。
【００７０】
[比較例２]
Ａ層を形成しなかったこと以外は、実施例１と同様にして全固体電池を作製した。
【００７１】
[比較例３]
炭素系活物質とＳｉ系活物質とを混合した負極層用組成物を用いて負極層を形成したこと以外は、実施例１と同様にして全固体電池を作製した。
【００７２】
[評価]
実施例１、比較例１〜３で得られた全固体電池に対して、以下のような電池特性評価を行った。
【００７３】
（負極のエネルギー密度）
負極のエネルギー密度について評価した。負極のエネルギー密度は、以下の式から算出した。
（負極のエネルギー密度）＝（初回放電容量）×（初回放電電圧）÷（負極体積）
結果は表１および図３に示す。なお、表１に示すエネルギー密度の値は、比較例１のエネルギー密度を１００としたときの相対値である。
【００７４】
（拘束圧増加量）
実施例１、比較例１〜３で得られた全固体電池を、拘束治具で挟み、１ＭＰａの拘束圧下で拘束圧増加量を評価した。具体的には、全固体電池を０．５ｍＡで４．３５ＶまでＣＣ／ＣＶ充電した際に起こる拘束圧増加量を、小型圧縮型ロードセル（共和電業株式会社製  ＬＣＸ−Ａ−１０ＫＮ−ＩＤ）を用いて測定した。結果は、表１および図３に示す。なお、表１に示す拘束圧増加量は、比較例１としてＢ層のみを形成した場合（Ａ層を形成しなかった場合）の拘束圧増加量を１００としたときの比（％）である。
【００７５】
【表１】
2019160407.tif 000003
【００７６】
Ｓｉ系活物質を含むＢ層のみを形成した（炭素系活物質を含むＡ層を形成しなかった）比較例１および比較例２を比べた結果、表１および図３に示すように、Ｂ層のプレス成形圧が１ｔｏｎ／ｃｍ２の比較例１に比べて、プレス成形圧が６ｔｏｎ／ｃｍ２の比較例２の方が、Ｂ層の充填率が高まったことに伴い負極のエネルギー密度が向上したが、一方で、拘束圧増加量も増大した。この結果からは、Ｂ層の充填率が高まったことで、よりＢ層（負極層）が膨張しやすくなったことが分かった。次に、Ｓｉ系活物質と炭素系活物質を混合した負極層を用いた比較例３と、Ｓｉ系活物質を含むＢ層および炭素系活物質を含むＡ層を有する負極層を用いた実施例１とを比べた。その結果、表１および図３に示すように、負極層が炭素系活物質を含むという点で、比較例３および実施例１の負極のエネルギー密度は同程度であったものの、負極層がＡ層およびＢ層を有する実施例１の方が、拘束圧増加量が低減した。このことから、Ｓｉ系活物質を含む層（Ｂ層）および炭素系活物質を含む層（Ａ層）がそれぞれ別層であることで、負極層のエネルギー密度を良好に維持しつつ、充電中の負極層の体積膨張を抑制できることが分かった。
【００７７】
[実施例２]
Ｃ／Ｓｉ重量比を０．４３にしたこと以外は、実施例１と同様にして全固体電池を作製した。
【００７８】
[比較例４]
Ｃ／Ｓｉ重量比を１．００にしたこと以外は、実施例１と同様にして全固体電池を作製した。
【００７９】
[比較例５]
Ｃ／Ｓｉ重量比を２．３３にしたこと以外は、実施例１と同様にして全固体電池を作製した。
【００８０】
[評価]
実施例１、２、比較例２、４、５で得られた全固体電池に対して、以下のような電池特性評価を行った。
【００８１】
（負極のエネルギー密度）
上述した実施例１、比較例１〜３と同様にして負極のエネルギー密度を評価した。
【００８２】
（拘束圧増加量）
上述した実施例１、比較例１〜３と同様にして拘束圧増加量を評価した。
【００８３】
【表２】
2019160407.tif 000004
【００８４】
Ａ層を有しない負極層を用いた比較例２と、Ａ層およびＢ層を有する負極層を用い、かつＣ／Ｓｉ重量比が０．１８である実施例１とを比べた結果、表２および図４に示すように、比較例２では拘束圧増加量が増大したのに対し、実施例１では負極のエネルギー密度を良好に維持しつつ、拘束圧増加量が低減し、充電中の負極層の体積膨張を大幅に抑制できることが分かった。また、Ｃ／Ｓｉ重量比が０．４３である実施例２においても、実施例１と同様に充填中の負極層の体積膨張を大幅に抑制できることが分かった。この結果から、Ｃの重量が増えるとともに拘束圧増加量の低減を図ることができ、Ｃ／Ｓｉ重量比を０．１８以上とすることで、上記効果が得られることが分かった。一方、Ｃ／Ｓｉ重量比が１．００である比較例４およびＣ／Ｓｉ重量比が２．３３である比較例５では、Ｃの重量の増大に伴い拘束圧増加量は低減したものの、負極のエネルギー密度が大幅に低下し、負極のエネルギー密度を維持することができなかった。この結果から、負極のエネルギー密度を良好に維持しつつ、充電中の負極層の体積膨張を抑制するためには、Ｃの重量が増えすぎてはならず、Ｃ／Ｓｉ重量比を０．４３以下とすることで上記効果が得られることが分かった。
【００８５】
[実施例３]
炭素系活物質である天然黒鉛へ非晶質炭素を被覆したこと以外は、実施例１と同様にして全固体電池を作製した。なお、Ａ層中の全炭素系活物質に含まれる非晶質炭素量は６ｗｔ％であった。
【００８６】
[実施例４]
炭素系活物質である天然黒鉛へ非晶質炭素を被覆したこと以外は、実施例１と同様にして全固体電池を作製した。なお、Ａ層中の全炭素系活物質に含まれる非晶質炭素量は２０ｗｔ％であった。
【００８７】
[評価]
実施例１、３、４、比較例２で得られた全固体電池に対して、以下のような電池特性評価を行った。
【００８８】
（負極のエネルギー密度）
上述した実施例１、比較例１〜３と同様にして負極のエネルギー密度を評価した。
【００８９】
（拘束圧増加量）
上述した実施例１、比較例１〜３と同様にして拘束圧増加量を評価した。
【００９０】
（Ａ層中の炭素系活物質の変形性）
Ａ層中の炭素系活物質の変形性については、上記「１．負極層  （１）Ａ層」の項に記載した算出方法と同様の方法により求めることができるため、ここでの記載は省略する。
【００９１】
【表３】
2019160407.tif 000005
【００９２】
Ａ層に含まれる炭素系活物質の変形性を調整した結果、表３および図５に示すように、Ａ層中の炭素系活物質の変形性が１．７×１０−６ｍ／Ｎ（実施例３）近傍で、拘束圧増加量を効果的に低減することができた。この結果から、Ａ層に含まれる炭素系活物質の変形性を１．７×１０−６ｍ／Ｎ近傍に調整することで、Ｂ層に含まれるＳｉ系活物質の膨張を十分に緩和することができ、充電中の負極層の体積膨張を効果的に抑制できること分かった。
【符号の説明】
【００９３】
１    …  負極集電体
２    …  負極層
３    …  固体電解質層
４    …  正極層
５    …  正極集電体
６    …  電池ケース
１０  …  全固体電池
【図１】
2019160407.tif 000006
【図２】
2019160407.tif 000007
【図３】
2019160407.tif 000008
【図４】
2019160407.tif 000009
【図５】
2019160407.tif 000010